(57)【特許請求の範囲】
【請求項１】
一般式（１）で示されるアントラセン骨格を有するエポキシアクリレート。
【化１】
0005483065.tif 000009
（一般式（１）において、Ｚ１及びＺ２のいずれか一方が水素原子を示すとともに他方は（メタ）アクリロイル基を示し、Ｘ及びＹは同一であっても異なっていても良く、水素原子、ハロゲン原子、アルキル基、アルコキシ基、アリールオキシ基、アルキルチオ基、アリールチオ基のいずれかを示す。）
【請求項２】
９−グリシジルオキシアントラセン化合物を（メタ）アクリル酸と反応させることよりなる、請求項１に記載のアントラセン骨格を有するエポキシアクリレートの製造方法。
【発明の詳細な説明】
【技術分野】
【０００１】
本発明は、高屈折率材料として有用なアントラセン骨格を有するエポキシアクリレート及びその製造法に関する。
【背景技術】
【０００２】
現在、光学レンズの分野などにおいてガラス代替材料としてプラスチックが盛んに用いられている。たとえば、ポリカーボネートやポリメチルメタクリレートなどがよく知られている。これらプラスチック材料は、軽量性、安全性、意匠性を有している反面、屈折率の面では無機ガラスより低く、分厚くなりやすいという欠点がある。そこで、近年、高屈折率プラスチック材料に対する要望が高くなってきている。特に、高屈折率プラスチック材料の光学用物品への進出は著しく、液晶ディスプレイ用パネル、カラーフィルター、眼鏡レンズ、フレネルレンズ、レンチキュラーレンズ、 TFT用のプリズムレンズシート、非球面レンズ、光ディスク、ホログラム、光ファイバー、光道波路等への応用検討が盛んに行われている。
【０００３】
有機化合物の屈折率を高くする方法としては、分子構造中にハロゲン原子（フッ素を除く。）や硫黄原子を導入することが有用であることは既に良く知られている。たとえば、ハロゲン原子の有する高い固有屈折率を利用し、ビフェニル骨格にハロゲン原子を導入した高屈折率重合体が報告されている(特許文献１)。しかし、ハロゲン化によって、耐光性が著しく劣化し、また、高比重であるという欠点があった。又、ハロゲン以外に高い固有屈折率を示す硫黄原子を有する単量体組成物も報告されている(特許文献２)。しかし、これらは高い屈折率、優れた耐衝撃性を有するものの、得られたポリマーの耐光性が著しく劣り、また硫黄特有の不快臭が問題となる欠点があった。
【０００４】
一方、芳香族骨格を有するアクリレート化合物の重合物は脂環式アクリレートの重合物に比較し、屈折率が高いことが知られており、高屈折率の重合物を得るための原料として、例えばフェニル基を有するフェノキシエチルアクリレート化合物について報告例がある（特許文献３〜６）。これら芳香族骨格を有するアクリレート化合物は、軽くて透明性に優れ、バランスの良い高屈折率材料となる（特許文献７、８）。導入する芳香族環としては、ベンゼン環より、ビフェニル環がより高屈折率となる。そして、ナフタレン骨格を有するアクリレートについても高屈折率化合物としていくつか報告例がある（特許文献９、１０）。また、さらに縮合度の高い環あるいはさらに多環式の環を導入することにより、さらに、高屈折率の材となることが知られており、フルオレン骨格等の導入（特許文献１１）やアントラセン骨格の導入（特許文献１２）が検討されている。
【０００５】
しかしながら、さらに高屈折率が期待されるアントラセン骨格を有する重合性化合物およびその重合物については報告例が少ない。たとえば、ラジカル重合性基を持つアントラセン化合物として、９−ビニルアントラセンが提案されているが、この化合物は一般的なラジカル重合法では重合あるいは共重合がまったく進行しないか、あるいはきわめて重合速度が小さい。そのため、有機アルミニウムハイドライドなどの特殊な金属塩触媒を用いて重合する例が報告されている（特許文献１３）。
【０００６】
一方、アントラセン骨格を有するアクリレート化合物を光重合用増感剤として用いる例が近年報告されている（特許文献１４，１５）が、当該文献では、光重合用増感剤としての効果は記載されているが高屈折率を有する重合体合成原料として用いることに関しては記載されていない。また、アントラセン骨格にエチレンオキサイド結合を介してアクリレート基を結合させた化合物が開示されており、その重合体が高屈折率を有することが示されている（特許文献１６）が、さらに高屈折率で、生成する重合体の塗膜性能が優れた重合体原料が求められている。
【先行技術文献】
【特許文献】
【０００７】
【特許文献１】特開平０５−１７０７０２号公報
【特許文献２】特開２００２−２０４３３号公報
【特許文献３】特表２００３−１４４５３８号公報
【特許文献４】特表２００２−５１１０１２号公報
【特許文献５】特表２００２−５１１５９８号公報
【特許文献６】特開平０６−２３０２２４号公報
【特許文献７】特開２００３−０６４２９６号公報
【特許文献８】特開２００６−３５０２９０号公報
【特許文献９】特開２００１−２７６５８７号公報
【特許文献１０】特開２００８−８１６８２号公報
【特許文献１１】特開２００４−０８３８５５号公報
【特許文献１２】特開２００６−３１２７０９号公報
【特許文献１３】特許０２５０７８８９号公報
【特許文献１４】特開２００７−９９６３７号公報
【特許文献１５】特開２００７−２０４４３８号公報
【特許文献１６】特開２００９−４０８１１号公報
【発明の開示】
【発明が解決しようとする課題】
【０００８】
従って、本発明の解決しようとする課題は、アントラセン骨格を有し、かつラジカル重合性を有する高屈折率アクリレート化合物及びその製造法を提供することにある。
【課題を解決するための手段】
【０００９】
本発明者は、上記課題を解決するため、アクリル基を有するアントラセン化合物の構造と特性について鋭意検討した結果、下記一般式（１）に示されるアントラセン骨格を有するエポキシアクリレートが高い屈折率を示すことを見いだし、本発明を完成させた。
【００１０】
即ち、本発明は、以下に記載の骨子を要旨とするものである。
【００１１】
本発明の第１の要旨は、下記一般式（１）で示されるアントラセン骨格を有するエポキシアクリレートに存する。
【００１２】
【化１】
0005483065.tif 000002
【００１３】
一般式（１）において、Ｚ１及びＺ２のいずれか一方が水素原子を示すとともに他方は（メタ）アクリロイル基を示し、Ｘ及びＹは同一であっても異なっていても良く、水素原子、ハロゲン原子、アルキル基、アルコキシ基、アリールオキシ基、アルキルチオ基、アリールチオ基のいずれかを示す。
【００１４】
本発明の第２の要旨は、９−グリシジルオキシアントラセン化合物を（メタ）アクリル酸と反応させることよりなる上記一般式（１）で示されるアントラセン骨格を有するエポキシアクリレートの製造方法に存する。
【００１５】
本発明の記述において、（メタ）アクリロイルとは、アクリロイル又はメタクリロイルを表し、（メタ）アクリルとは、アクリル又はメタクリルを表す。
【発明の効果】
【００１６】
本発明のアントラセン骨格を有するエポキシアクリレートは新規な化合物であり、高い屈折率を示す工業的に有用な化合物である。
【発明を実施するための形態】
【００１７】
本発明のアントラセン骨格を有するエポキシアクリレートは、下記一般式（１）に記載の構造を有する新規な化合物で、一般式（１）において、Ｚ１及びＺ２のいずれか一方が水素原子を示すとともに他方は（メタ）アクリロイル基を示し、Ｘ及びＹは同一であっても異なっていても良く、水素原子、ハロゲン原子、アルキル基、アルコキシ基、アリールオキシ基、アルキルチオ基、アリールチオ基のいずれかを示す。
【００１８】
【化２】
0005483065.tif 000003
【００１９】
一般式（１）に示す、アントラセン骨格を有するエポキシアクリレートには、下記の二種の異性体が存在する。すなわち、Ｚ１が（メタ）アクリロイル基であり、かつ、Ｚ２が水素原子である場合が下記一般式（２）で表される９−[２−ヒドロキシ−３−（メタ）アクリロイルオキシプロポキシ]アントラセン化合物である。
【００２０】
【化３】
0005483065.tif 000004
【００２１】
一般式（２）において、Ｒは水素原子又はメチル基を表し、Ｘ及びＹで表す置換基の種類は一般式（１）の場合と同じである。
【００２２】
さらに、Ｚ１が水素原子であり、かつ、Ｚ２が（メタ）アクリロイル基である場合は下記一般式（３）で表される９−[３−ヒドロキシ−２−（メタ）アクリロイルオキシプロポキシ]アントラセン化合物である。
【００２３】
【化４】
0005483065.tif 000005
【００２４】
一般式（３）において、Ｒは水素原子又はメチル基を表し、Ｘ及びＹで表す置換基の種類は一般式（１）の場合と同じである。
【００２５】
一般式（１）乃至（３）に於いて、ＸまたはＹで表されるアルキル基としては、メチル基、エチル基、ｎ−プロピル基、ｉ−プロピル基、ｎ−ブチル基、ｉ−ブチル基、アミル基、２−エチルヘキシル基、４−メチルペンチル、４−メチル−３−ペンテニル基等が挙げられ、ＸまたはＹで表されるハロゲン原子としてはフッ素原子、塩素原子，臭素原子、ヨウ素原子が挙げられ、ＸまたはＹで表されるアルコキシ基としては、メトキシ基、エトキシ基，ｎ−プロポキシ基，ｎ−ブトキシ基、ヘキシルオキシ基等が挙げられ、ＸまたはＹで表されるアリールオキシ基としては、フェノキシ基、ｐ−トリルオキシ基、ｏ−トリルオキシ基、ナフチルオキシ等が挙げられ、ＸまたはＹで表されるアルキルチオ基としては、メチルチオ基、エチルチオ基、プロピルチオ基，ブチルチオ基、ヘキシルチオ基等が挙げられ、ＸまたはＹで表されるアリールチオ基としては、フェニルチオ基、ｏ−トリルチオ基、ｍ−トリルチオ基、ｐ−トリルチオ基、ｐ−ヒドロキシフェニルチオ基等が挙げられる。
【００２６】
一般式（１）で表されるアントラセン骨格を有するエポキシアクリレートとしては、例えば、次のものが挙げられる。すなわち、９−（３−アクリロイルオキシ−２−ヒドロキシプロポキシ）アントラセン、９−（３−メタクリロイルオキシ−２−ヒドロキシプロポキシ）アントラセン、９−（３−ヒドロキシ−２−アクリロイルオキシプロポキシ）アントラセン、９−（３−ヒドロキシ−２−メタクリロイルオキシプロポキシ）アントラセン等である。
【００２７】
更に、上記アントラセン骨格を有するエポキシアクリレートのアントラセン骨格に、アルキル基が置換した誘導体としては、２−メチル−９−（３−アクリロイルオキシ−２−ヒドロキシプロポキシ）アントラセン、２−メチル−９−（３−メタクリロイルオキシ−２−ヒドロキシプロポキシ）アントラセン、２−メチル−９−（３−ヒドロキシ−２−アクリロイルオキシプロポキシ）アントラセン、２−メチル−９−（３−ヒドロキシ−２−メタクリロイルオキシプロポキシ）アントラセン、３−メチル−９−（３−アクリロイルオキシ−２−ヒドロキシプロポキシ）アントラセン、３−メチル−９−（３−メタクリロイルオキシ−２−ヒドロキシプロポキシ）アントラセン、３−メチル−９−（３−ヒドロキシ−２−アクリロイルオキシプロポキシ）アントラセン、３−メチル−９−（３−ヒドロキシ−２−メタクリロイルオキシプロポキシ）アントラセン、１−メチル−９−（３−アクリロイルオキシ−２−ヒドロキシプロポキシ）アントラセン、１−メチル−９−（３−メタクリロイルオキシ−２−ヒドロキシプロポキシ）アントラセン、１−メチル−９−（３−ヒドロキシ−２−アクリロイルオキシプロポキシ）アントラセン、１−メチル−９−（３−ヒドロキシ−２−メタクリロイルオキシプロポキシ）アントラセン、４−メチル−９−（３−アクリロイルオキシ−２−ヒドロキシプロポキシ）アントラセン、４−メチル−９−（３−メタクリロイルオキシ−２−ヒドロキシプロポキシ）アントラセン、４−メチル−９−（３−ヒドロキシ−２−アクリロイルオキシプロポキシ）アントラセン、４−メチル−９−（３−ヒドロキシ−２−メタクリロイルオキシプロポキシ）アントラセン、２−エチル−９−（３−アクリロイルオキシ−２−ヒドロキシプロポキシ）アントラセン、２−エチル−９−（３−メタクリロイルオキシ−２−ヒドロキシプロポキシ）アントラセン、２−エチル−９−（３−ヒドロキシ−２−アクリロイルオキシプロポキシ）アントラセン、２−エチル−９−（３−ヒドロキシ−２−メタクリロイルオキシプロポキシ）アントラセン、３−エチル−９−（３−アクリロイルオキシ−２−ヒドロキシプロポキシ）アントラセン、３−エチル−９−（３−メタクリロイルオキシ−２−ヒドロキシプロポキシ）アントラセン、３−エチル−９−（３−ヒドロキシ−２−アクリロイルオキシプロポキシ）アントラセン、３−エチル−９−（３−ヒドロキシ−２−メタクリロイルオキシプロポキシ）アントラセン、１−エチル−９−（３−アクリロイルオキシ−２−ヒドロキシプロポキシ）アントラセン、１−エチル−９−（３−メタクリロイルオキシ−２−ヒドロキシプロポキシ）アントラセン、１−エチル−９−（３−ヒドロキシ−２−アクリロイルオキシプロポキシ）アントラセン、１−エチル−９−（３−ヒドロキシ−２−メタクリロイルオキシプロポキシ）アントラセン、４−エチル−９−（３−アクリロイルオキシ−２−ヒドロキシプロポキシ）アントラセン、４−エチル−９−（３−メタクリロイルオキシ−２−ヒドロキシプロポキシ）アントラセン、４−エチル−９−（３−ヒドロキシ−２−アクリロイルオキシプロポキシ）アントラセン、４−エチル−９−（３−ヒドロキシ−２−メタクリロイルオキシプロポキシ）アントラセン、２−（ｔ−ブチル）−９−（３−アクリロイルオキシ−２−ヒドロキシプロポキシ）アントラセン、２−（ｔ−ブチル）−９−（３−メタクリロイルオキシ−２−ヒドロキシプロポキシ）アントラセン、２−（ｔ−ブチル）−９−（３−ヒドロキシ−２−アクリロイルオキシプロポキシ）アントラセン、２−（ｔ−ブチル）−９−（３−ヒドロキシ−２−メタクリロイルオキシプロポキシ）アントラセン、３−（ｔ−ブチル）−９−（３−アクリロイルオキシ−２−ヒドロキシプロポキシ）アントラセン、３−（ｔ−ブチル）−９−（３−メタクリロイルオキシ−２−ヒドロキシプロポキシ）アントラセン、３−（ｔ−ブチル）−９−（３−ヒドロキシ−２−アクリロイルオキシプロポキシ）アントラセン、３−（ｔ−ブチル）−９−（３−ヒドロキシ−２−メタクリロイルオキシプロポキシ）アントラセン、１−（ｔ−ブチル）−９−（３−アクリロイルオキシ−２−ヒドロキシプロポキシ）アントラセン、１−（ｔ−ブチル）−９−（３−メタクリロイルオキシ−２−ヒドロキシプロポキシ）アントラセン、１−（ｔ−ブチル）−９−（３−ヒドロキシ−２−アクリロイルオキシプロポキシ）アントラセン、１−（ｔ−ブチル）−９−（３−ヒドロキシ−２−メタクリロイルオキシプロポキシ）アントラセン、４−（ｔ−ブチル）−９−（３−アクリロイルオキシ−２−ヒドロキシプロポキシ）アントラセン、４−（ｔ−ブチル）−９−（３−メタクリロイルオキシ−２−ヒドロキシプロポキシ）アントラセン、４−（ｔ−ブチル）−９−（３−ヒドロキシ−２−アクリロイルオキシプロポキシ）アントラセン、４−（ｔ−ブチル）−９−（３−ヒドロキシ−２−メタクリロイルオキシプロポキシ）アントラセン等が挙げられる。
【００２８】
更に、上記アントラセン骨格を有するエポキシアクリレートのアントラセン骨格に、ハロゲン原子が置換した誘導体としては、２−クロロ−９−（３−アクリロイルオキシ−２−ヒドロキシプロポキシ）アントラセン、２−クロロ−９−（３−メタクリロイルオキシ−２−ヒドロキシプロポキシ）アントラセン、２−クロロ−９−（３−ヒドロキシ−２−アクリロイルオキシプロポキシ）アントラセン、２−クロロ−９−（３−ヒドロキシ−２−メタクリロイルオキシプロポキシ）アントラセン、３−クロロ−９−（３−アクリロイルオキシ−２−ヒドロキシプロポキシ）アントラセン、３−クロロ−９−（３−メタクリロイルオキシ−２−ヒドロキシプロポキシ）アントラセン、３−クロロ−９−（３−ヒドロキシ−２−アクリロイルオキシプロポキシ）アントラセン、３−クロロ−９−（３−ヒドロキシ−２−メタクリロイルオキシプロポキシ）アントラセン、１−クロロ−９−（３−アクリロイルオキシ−２−ヒドロキシプロポキシ）アントラセン、１−クロロ−９−（３−メタクリロイルオキシ−２−ヒドロキシプロポキシ）アントラセン、１−クロロ−９−（３−ヒドロキシ−２−アクリロイルオキシプロポキシ）アントラセン、１−クロロ−９−（３−ヒドロキシ−２−メタクリロイルオキシプロポキシ）アントラセン、４−クロロ−９−（３−アクリロイルオキシ−２−ヒドロキシプロポキシ）アントラセン、４−クロロ−９−（３−メタクリロイルオキシ−２−ヒドロキシプロポキシ）アントラセン、４−クロロ−９−（３−ヒドロキシ−２−アクリロイルオキシプロポキシ）アントラセン、４−クロロ−９−（３−ヒドロキシ−２−メタクリロイルオキシプロポキシ）アントラセン、２−フルオロ−９−（３−アクリロイルオキシ−２−ヒドロキシプロポキシ）アントラセン、２−フルオロ−９−（３−メタクリロイルオキシ−２−ヒドロキシプロポキシ）アントラセン、２−フルオロ−９−（３−ヒドロキシ−２−アクリロイルオキシプロポキシ）アントラセン、２−フルオロ−９−（３−ヒドロキシ−２−メタクリロイルオキシプロポキシ）アントラセン、３−フルオロ−９−（３−アクリロイルオキシ−２−ヒドロキシプロポキシ）アントラセン、３−フルオロ−９−（３−メタクリロイルオキシ−２−ヒドロキシプロポキシ）アントラセン、３−フルオロ−９−（３−ヒドロキシ−２−アクリロイルオキシプロポキシ）アントラセン、３−フルオロ−９−（３−ヒドロキシ−２−メタクリロイルオキシプロポキシ）アントラセン、１−フルオロ−９−（３−アクリロイルオキシ−２−ヒドロキシプロポキシ）アントラセン、１−フルオロ−９−（３−メタクリロイルオキシ−２−ヒドロキシプロポキシ）アントラセン、１−フルオロ−９−（３−ヒドロキシ−２−アクリロイルオキシプロポキシ）アントラセン、１−フルオロ−９−（３−ヒドロキシ−２−メタクリロイルオキシプロポキシ）アントラセン、４−フルオロ−９−（３−アクリロイルオキシ−２−ヒドロキシプロポキシ）アントラセン、４−フルオロ−９−（３−メタクリロイルオキシ−２−ヒドロキシプロポキシ）アントラセン、４−フルオロ−９−（３−ヒドロキシ−２−アクリロイルオキシプロポキシ）アントラセン、４−フルオロ−９−（３−ヒドロキシ−２−メタクリロイルオキシプロポキシ）アントラセン、２−ブロモ−９−（３−アクリロイルオキシ−２−ヒドロキシプロポキシ）アントラセン、２−ブロモ−９−（３−メタクリロイルオキシ−２−ヒドロキシプロポキシ）アントラセン、２−ブロモ−９−（３−ヒドロキシ−２−アクリロイルオキシプロポキシ）アントラセン、２−ブロモ−９−（３−ヒドロキシ−２−メタクリロイルオキシプロポキシ）アントラセン、３−ブロモ−９−（３−アクリロイルオキシ−２−ヒドロキシプロポキシ）アントラセン、３−ブロモ−９−（３−メタクリロイルオキシ−２−ヒドロキシプロポキシ）アントラセン、３−ブロモ−９−（３−ヒドロキシ−２−アクリロイルオキシプロポキシ）アントラセン、３−ブロモ−９−（３−ヒドロキシ−２−メタクリロイルオキシプロポキシ）アントラセン、１−ブロモ−９−（３−アクリロイルオキシ−２−ヒドロキシプロポキシ）アントラセン、１−ブロモ−９−（３−メタクリロイルオキシ−２−ヒドロキシプロポキシ）アントラセン、１−ブロモ−９−（３−ヒドロキシ−２−アクリロイルオキシプロポキシ）アントラセン、１−ブロモ−９−（３−ヒドロキシ−２−メタクリロイルオキシプロポキシ）アントラセン、４−ブロモ−９−（３−アクリロイルオキシ−２−ヒドロキシプロポキシ）アントラセン、４−ブロモ−９−（３−メタクリロイルオキシ−２−ヒドロキシプロポキシ）アントラセン、４−ブロモ−９−（３−ヒドロキシ−２−アクリロイルオキシプロポキシ）アントラセン、４−ブロモ−９−（３−ヒドロキシ−２−メタクリロイルオキシプロポキシ）アントラセン等が挙げられる。
【００２９】
更に、上記アントラセン化合物のアントラセン骨格に、アルコキシ基が置換した誘導体としては、２−メトキシ−９−（３−アクリロイルオキシ−２−ヒドロキシプロポキシ）アントラセン、２−メトキシ−９−（３−メタクリロイルオキシ−２−ヒドロキシプロポキシ）アントラセン、２−メトキシ−９−（３−ヒドロキシ−２−アクリロイルオキシプロポキシ）アントラセン、２−メトキシ−９−（３−ヒドロキシ−２−メタクリロイルオキシプロポキシ）アントラセン、３−メトキシ−９−（３−アクリロイルオキシ−２−ヒドロキシプロポキシ）アントラセン、３−メトキシ−９−（３−メタクリロイルオキシ−２−ヒドロキシプロポキシ）アントラセン、３−メトキシ−９−（３−ヒドロキシ−２−アクリロイルオキシプロポキシ）アントラセン、３−メトキシ−９−（３−ヒドロキシ−２−メタクリロイルオキシプロポキシ）アントラセン、１−メトキシ−９−（３−アクリロイルオキシ−２−ヒドロキシプロポキシ）アントラセン、１−メトキシ−９−（３−メタクリロイルオキシ−２−ヒドロキシプロポキシ）アントラセン、１−メトキシ−９−（３−ヒドロキシ−２−アクリロイルオキシプロポキシ）アントラセン、１−メトキシ−９−（３−ヒドロキシ−２−メタクリロイルオキシプロポキシ）アントラセン、４−メトキシ−９−（３−アクリロイルオキシ−２−ヒドロキシプロポキシ）アントラセン、４−メトキシ−９−（３−メタクリロイルオキシ−２−ヒドロキシプロポキシ）アントラセン、４−メトキシ−９−（３−ヒドロキシ−２−アクリロイルオキシプロポキシ）アントラセン、４−メトキシ−９−（３−ヒドロキシ−２−メタクリロイルオキシプロポキシ）アントラセン等が挙げられる。
【００３０】
更に、上記アントラセン骨格を有するエポキシアクリレートのアントラセン骨格に、アリールオキシ基が置換した誘導体としては、２−フェノキシ−９−（３−アクリロイルオキシ−２−ヒドロキシプロポキシ）アントラセン、２−フェノキシ−９−（３−メタクリロイルオキシ−２−ヒドロキシプロポキシ）アントラセン、２−フェノキシ−９−（３−ヒドロキシ−２−アクリロイルオキシプロポキシ）アントラセン、２−フェノキシ−９−（３−ヒドロキシ−２−メタクリロイルオキシプロポキシ）アントラセン、３−フェノキシ−９−（３−アクリロイルオキシ−２−ヒドロキシプロポキシ）アントラセン、３−フェノキシ−９−（３−メタクリロイルオキシ−２−ヒドロキシプロポキシ）アントラセン、３−フェノキシ−９−（３−ヒドロキシ−２−アクリロイルオキシプロポキシ）アントラセン、３−フェノキシ−９−（３−ヒドロキシ−２−メタクリロイルオキシプロポキシ）アントラセン、１−フェノキシ−９−（３−アクリロイルオキシ−２−ヒドロキシプロポキシ）アントラセン、１−フェノキシ−９−（３−メタクリロイルオキシ−２−ヒドロキシプロポキシ）アントラセン、１−フェノキシ−９−（３−ヒドロキシ−２−アクリロイルオキシプロポキシ）アントラセン、１−フェノキシ−９−（３−ヒドロキシ−２−メタクリロイルオキシプロポキシ）アントラセン、４−フェノキシ−９−（３−アクリロイルオキシ−２−ヒドロキシプロポキシ）アントラセン、４−フェノキシ−９−（３−メタクリロイルオキシ−２−ヒドロキシプロポキシ）アントラセン、４−フェノキシ−９−（３−ヒドロキシ−２−アクリロイルオキシプロポキシ）アントラセン、４−フェノキシ−９−（３−ヒドロキシ−２−メタクリロイルオキシプロポキシ）アントラセン等が挙げられる。
【００３１】
更に、上記アントラセン骨格を有するエポキシアクリレートのアントラセン骨格に、アルキルチオ基が置換した誘導体としては、２−メチルチオ−９−（３−アクリロイルオキシ−２−ヒドロキシプロポキシ）アントラセン、２−メチルチオ−９−（３−メタクリロイルオキシ−２−ヒドロキシプロポキシ）アントラセン、２−メチルチオ−９−（３−ヒドロキシ−２−アクリロイルオキシプロポキシ）アントラセン、２−メチルチオ−９−（３−ヒドロキシ−２−メタクリロイルオキシプロポキシ）アントラセン、３−メチルチオ−９−（３−アクリロイルオキシ−２−ヒドロキシプロポキシ）アントラセン、３−メチルチオ−９−（３−メタクリロイルオキシ−２−ヒドロキシプロポキシ）アントラセン、３−メチルチオ−９−（３−ヒドロキシ−２−アクリロイルオキシプロポキシ）アントラセン、３−メチルチオ−９−（３−ヒドロキシ−２−メタクリロイルオキシプロポキシ）アントラセン、１−メチルチオ−９−（３−アクリロイルオキシ−２−ヒドロキシプロポキシ）アントラセン、１−メチルチオ−９−（３−メタクリロイルオキシ−２−ヒドロキシプロポキシ）アントラセン、１−メチルチオ−９−（３−ヒドロキシ−２−アクリロイルオキシプロポキシ）アントラセン、１−メチルチオ−９−（３−ヒドロキシ−２−メタクリロイルオキシプロポキシ）アントラセン、４−メチルチオ−９−（３−アクリロイルオキシ−２−ヒドロキシプロポキシ）アントラセン、４−メチルチオ−９−（３−メタクリロイルオキシ−２−ヒドロキシプロポキシ）アントラセン、４−メチルチオ−９−（３−ヒドロキシ−２−アクリロイルオキシプロポキシ）アントラセン、４−メチルチオ−９−（３−ヒドロキシ−２−メタクリロイルオキシプロポキシ）アントラセン等が挙げられる。
【００３２】
更に、上記アントラセン骨格を有するエポキシアクリレートのアントラセン骨格に、アリールチオ基が置換した誘導体としては、２−フェニルチオ−９−（３−アクリロイルオキシ−２−ヒドロキシプロポキシ）アントラセン、２−フェニルチオ−９−（３−メタクリロイルオキシ−２−ヒドロキシプロポキシ）アントラセン、２−フェニルチオ−９−（３−ヒドロキシ−２−アクリロイルオキシプロポキシ）アントラセン、２−フェニルチオ−９−（３−ヒドロキシ−２−メタクリロイルオキシプロポキシ）アントラセン、３−フェニルチオ−９−（３−アクリロイルオキシ−２−ヒドロキシプロポキシ）アントラセン、３−フェニルチオ−９−（３−メタクリロイルオキシ−２−ヒドロキシプロポキシ）アントラセン、３−フェニルチオ−９−（３−ヒドロキシ−２−アクリロイルオキシプロポキシ）アントラセン、３−フェニルチオ−９−（３−ヒドロキシ−２−メタクリロイルオキシプロポキシ）アントラセン、１−フェニルチオ−９−（３−アクリロイルオキシ−２−ヒドロキシプロポキシ）アントラセン、１−フェニルチオ−９−（３−メタクリロイルオキシ−２−ヒドロキシプロポキシ）アントラセン、１−フェニルチオ−９−（３−ヒドロキシ−２−アクリロイルオキシプロポキシ）アントラセン、１−フェニルチオ−９−（３−ヒドロキシ−２−メタクリロイルオキシプロポキシ）アントラセン、４−フェニルチオ−９−（３−アクリロイルオキシ−２−ヒドロキシプロポキシ）アントラセン、４−フェニルチオ−９−（３−メタクリロイルオキシ−２−ヒドロキシプロポキシ）アントラセン、４−フェニルチオ−９−（３−ヒドロキシ−２−アクリロイルオキシプロポキシ）アントラセン、４−フェニルチオ−９−（３−ヒドロキシ−２−メタクリロイルオキシプロポキシ）アントラセン等が挙げられる。
【００３３】
上記アントラセン骨格を有するエポキシアクリレートの中では、９−（３−アクリロイルオキシ−２−ヒドロキシプロポキシ）アントラセン（下記構造式（４）の化合物）、９−（３−メタクリロイルオキシ−２−ヒドロキシプロポキシ）アントラセン（下記構造式（５）の化合物）が、合成の容易さや屈折率の高さ等から好ましい。
【００３４】
【化５】
0005483065.tif 000006
【００３５】
【化６】
0005483065.tif 000007
【００３６】
本発明の化合物は、その構造の中に重合性を示すアクリレート基をひとつ持つことから、光や熱によりラジカル重合をおこし、重合物を作ることが可能である。また、本発明の化合物は、その屈折率が、１．６を超える高い値を示し、当該化合物の重合物もまた、高屈折率化合物となる。また、本発明の化合物は、メチルイソブチルケトンなどの一般的な溶剤あるいはトリメチロールプロパントリアクリレートなどのラジカル重合性モノマーとの相溶性が高く、その意味でも実用性の高い化合物である。
【００３７】
［製造方法］
次に、本発明のアントラセン骨格を有するエポキシアクリレートの製造法について記述する。一般式（１）に示す、本発明のアントラセン骨格を有するエポキシアクリレートは、９−アントロン化合物を塩基性化合物の存在下、エピハロヒドリン化合物と反応させて構造式（６）で表される９−グリシジルオキシアンントラセン化合物となす第一反応と、第一反応で得られた９−グリシジルオキシアンントラセン化合物をさらに、アクリル酸もしくはメタクリル酸と反応させる第二反応より得ることが出来る。
【００３８】
【化７】
0005483065.tif 000008
【００３９】
第一反応において原料となる９−アントロン化合物としては、９−アントロン、２−メチル−９−アントロン、２−エチル−９−アントロン、２−（ｔ−ブチル）−９−アントロン、２−クロロ−９−アントロン、２−ブロモ−９−アントロン、２−フルオロ−９−アントロン、２−メトキシ−９−アントロン、２−エトキシ−９−アントロン、２−フェノキシ−９−アントロン、２−メチルチオ−９−アントロン、２−フェニルチオ−９−アントロン、１−メチル−９−アントロン、１−エチル−９−アントロン、１−（ｔ−ブチル）−９−アントロン、１−クロロ−９−アントロン、１−ブロモ−９−アントロン、１−フルオロ−９−アントロン、１−メトキシ−９−アントロン、１−エトキシ−９−アントロン、１−フェノキシ−９−アントロン、１−メチルチオ−９−アントロン、１−フェニルチオ−９−アントロン、３−メチル−９−アントロン、３−エチル−９−アントロン、３−（ｔ−ブチル）−９−アントロン、２−クロロ−９−アントロン、２−ブロモ−９−アントロン、３−フルオロ−９−アントロン、３−メトキシ−９−アントロン、３−エトキシ−９−アントロン、３−フェノキシ−９−アントロン、３−メチルチオ−９−アントロン、３−フェニルチオ−９−アントロン、４−メチル−９−アントロン、４−エチル−９−アントロン、４−（ｔ−ブチル）−９−アントロン、２−クロロ−９−アントロン、２−ブロモ−９−アントロン、４−フルオロ−９−アントロン、４−メトキシ−９−アントロン、４−エトキシ−９−アントロン、４−フェノキシ−９−アントロン、４−メチルチオ−９−アントロン、４−フェニルチオ−９−アントロン等が挙げられる。
【００４０】
エピハロヒドリン化合物としては、たとえば、エピクロロヒドリン、エピブロモヒドリン等が挙げられる。エピハロヒドリン化合物の添加量は９−アントロン化合物に対して、１モル倍から３モル倍添加する。１モル倍未満では、未反応の９−アントロン化合物残留し好ましくない。また、エピハロヒドリン化合物の添加量が過剰な場合、例えば、３モル倍を越えて添加した場合は、副生物が多く、生成物の純度が低下し、これまた好ましくない。
【００４１】
塩基性化合物としては、トリメチルアミン、トリエチルアミン、ピリジン等の有機塩基、水酸化ナトリウム、水酸化カリウム、炭酸ナトリウム等の無機塩基が挙げられる。塩基性化合物の添加量は９−アントロン化合物に対して１倍モルから１．５倍モルが望ましい。
【００４２】
反応は通常、溶媒の存在下行われる。使用する溶媒としては、メタノール、エタノール、ｎ−プロピルアルコール、エチレングリコール、ジメトキシエタノール等のアルコール系溶媒、アセトン、メチルエチルケトン、メチルイソブチルケトン等のケトン系溶媒、ベンゼン、トルエン、キシレン、クロロベンゼン等の芳香族系溶媒、ジクロルメタン、ジクロロエタン、ジクロロエチレン等のハロゲン系溶媒、テトラヒドロフラン、１，４−ジオキサン等のエーテル系溶媒、ジメチルホルムアミド、ジメチルアセトアミド等のアミド系溶媒が用いられる。これらの溶媒の内でもアミド系溶媒が生成物純度が高いため好ましく、中でも、扱いやすさから特にジメチルアセトアミドが好ましい。
【００４３】
反応温度は、０℃以上、６０℃以下が望ましい。０℃未満では反応が遅く、６０℃を超える温度では副反応による副生物が増加するため好ましくない。反応時間は反応温度によるが、通常２時間から２０時間である。
【００４４】
このようにして、第一反応で得られた９−グリシジルオキシアントラセン化合物をアクリル酸またはメタクリル酸と反応させる第二反応により、一般式（１）に示すアントラセン化合物となす事が出来る。
【００４５】
本発明の一般式（１）に示すアントラセン骨格を有するエポキシアクリレートは、９−グリシジルオキシアントラセン化合物とアクリル酸またはメタクリル酸との付加反応によって得ることができる。
【００４６】
９−グリシジルオキシアントラセン化合物に対する、アクリル酸又はメタクリル酸の付加反応において用いられる触媒としては、例えば、トリエチルアミン、ジブチルアミンなどの有機塩基を用いることができる。また特開昭５９−７０６４２によれば、４級アンモニウム塩が優れた触媒効果を持つことが示されている。
【００４７】
本反応に用いられる９−グリシジルオキシアントラセン化合物のアクリル酸又はメタクリル酸による付加反応におけるこれら触媒の効果について鋭意検討した結果、活性および選択性の両面から、４級アンモニウム塩および４級ホスオニウム塩が本反応に適していることを見いだした。４級アンモニウム塩としては、例えば、テトラブチルアンモニウムブロマイド、テトラエチルアンモニウムブロマイド、ベンジルトリメチルアンモニウムブロマイド、ベンジルトリエチルアンモニウムブロマイド等が挙げられ、４級ホスホニウム塩としては、トリブチルメチルホスホニウムアイオダイド、トリブチルオクチルホスホニウムブロマイド、トリブチルヘキサデイシルホスホニウムブロマイド等が挙げられる。
【００４８】
用いられるオニウム塩の量は、９−グリシジルオキシアントラセン化合物に対して０．３モル％以上、２５モル％以下が好ましい。より好ましくは０．５モル％以上、１０モル％以下である。０．３モル％未満であれば、反応速度が遅く反応時間がかかりすぎ、２５モル％を越えると、生成物の純度が低くなり、いずれも好ましくない。
【００４９】
９−グリシジルオキシアントラセン化合物に対するアクリル酸又はメタクリル酸の付加反応において用いられる溶媒としては、例えば、アセトン、メチルエチルケトン、メチルイソブチルケトン等などのケトン系溶媒、トルエン、キシレン、クロルベンゼン等の芳香族系溶媒、テトラヒドロフラン、１，４−ジオキサン等のエーテル系溶媒など各種の溶媒が用いられる。
【００５０】
９−グリシジルオキシアントラセン化合物に対するアクリル酸又はメタクリル酸の添加量は１モル倍以上５モル倍以下が好ましい。より好ましくは１．２モル倍以上２モル倍以下である。１モル倍未満であれば、未反応のジグリシジルエーテル化合物が残り、また、５モル倍を越えると、副生物が生成しやすくなり、いずれも好ましくない。
【００５１】
反応温度は５０℃から１５０℃の間で行うのが好ましい。より好ましくは７０℃から１２０℃の範囲である。５０℃未満では反応時間がかかりすぎ、また、１５０℃を超えるとアクリル酸またはメタクリル酸の重合が進み、いずれも好ましくない。
【００５２】
反応は、窒素雰囲気下で実施することが好ましい。空気雰囲気下では、反応液が着色しやすく、生成物の色調が悪化するので好ましくない。
【００５３】
当該反応において、（メタ）アクリル酸又は生成物が重合することを防止するために重合禁止剤を存在させてもよい。重合禁止剤としては、４−メトキシフェノール、４−ヒドロキシ−２，２，６，６−テトラメチルピペリジン−１−オキシル（ＴＥＭＰＯ）等が用いられる。重合禁止剤の添加量としては、（メタ）アクリル酸に対して０．０５〜５重量％添加するのが好ましい。
【００５４】
反応終了後、酢酸エチルなどの抽出溶媒を加えた後、飽和重炭酸水素ナトリウム水溶液で洗浄することで、過剰に用いたアクリル酸またはメタアクリル酸を除去する。次いで水で洗浄後、溶媒を溜去することで、２種の異性体混合物として高純度の目的物が得られる。
【００５５】
得られた異性体混合物は、再結晶又はシリカゲルカラムクロマトグラフィー等による分離精製により、それぞれを単離することができる。これらの構造異性体は、分離精製した単独の化合物として重合反応により重合物とすることができるが、混合物のままでも容易に重合反応を起こし、所望の高屈折率の重合物を得ることができる。
【００５６】
得られた化合物の同定は、赤外スペクトル、マススペクトル、１Ｈ−ＮＭＲスペクトルを用いて行い、これらの化合物が一般式（１）に示すアントラセン骨格を有するエポキシアクリレートであることを確認した。
【００５７】
生成物の確認に用いた測定機器は次の通りである。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ  ＮＭＲ  Ｓｐｅｃｔｏｒｏｍｅｔｅｒ
（４）Ｍａｓｓスペクトル：島津製作所社製、質量分析計、型式ＧＣＭＳ−ＱＰ５０００
（５）屈折率：ＥＲＭＡ製ユニバーサルアッベ屈折率計ＥＲ−７ＭＷ
【００５８】
下記の実施例により本発明を例示するが、これらの実施例は本発明の範囲を限定するものではない。特記しない限り、すべての部および百分率は、重量基準である。
【実施例１】
【００５９】
＜９−グリシジルオキシアントラセンの合成＞
温度計、攪拌機つきの１００ｍｌ三口フラスコに、窒素雰囲気下、氷水浴に浸けながら、９−アントロン３．８４ｇ（２０ミリモル）にジメチルアセトアミド１８ｍｌを加えスラリーとし、そこに水酸化ナトリウム０．８８ｇ（２２ミリモル）を水１０ｍｌに溶解した水溶液を加え均一溶液とした。次いで、エピブロモヒドリン２．７４ｇ（２０ミリモル）をジメチルアセトアミド４ｍｌに溶解した溶液を加えた。１時間攪拌後、氷水浴を外し、水を７ｇ加えて放置し、析出したカーキ色の結晶をロ別洗浄して、２．６５ｇの薄黄色の粉末を得た。
【００６０】
このものは、下記に示すＩＲ、１Ｈ−ＮＭＲ分析により、９−グリシジルオキシアントラセンであることがわかった。生成物の原料９−アントロンに対する収率は５２モル％であった。
（１）融点：  ９５−９６℃
（２）ＩＲ（ＫＢｒ、ｃｍ−１）：  ３０５０,２９１０,２８６０，１６２０，１４４０，１４００,１３５８,１３２１,１２８０,１０８８，１０７０，９８０，９０２，８５２，８３０，７３６．
（３）１Ｈ−ＮＭＲ（ＣＤＣｌ３、２７０ＭＨｚ）：δ＝２．７９−２．８３（ｍ，１Ｈ），２．９６（ｔ，Ｊ１＝４Ｈｚ，Ｊ２＝２Ｈｚ，１Ｈ），３．５４−３．６２（ｍ，１Ｈ），４．１７(ｄｄ，Ｊ１＝８Ｈｚ，Ｊ２＝４Ｈｚ，１Ｈ)，４．５０（ｄｄ，Ｊ１＝８Ｈｚ，Ｊ２＝２Ｈｚ，１Ｈ），７．４０−７．５６（ｍ，４Ｈ），７．９４−８．０５（ｍ，２Ｈ），８．２４（ｓ，１Ｈ），８．３０−８．４２（ｍ，２Ｈ）．
【実施例２】
【００６１】
＜９−グリシジルオキシアントラセンとアクリル酸との反応によるアクリル酸付加体の合成＞
窒素気流下、反応器に９−グリシジルオキシアントラセン８．０ｇ（０．０３２モル）、アクリル酸３．０ｇ（０．０４２モル）、触媒としてテトラブチルアンモニウムブロマイド、４４０ｍｇ、重合禁止剤として４−ヒドロキシ−２，２，６，６−テトラメチルピペリジン１−オキシル（以下、ＴＥＭＰＯと略す）１１ｍｇに、溶媒としてメチルイソブチルケトン７０ｍｌを加えた。この原料組成物を反応温度、１１０℃に保って４．０時間反応を行った。反応液の一部をサンプリングし、液体クロマトグラフィーで分析し、原料の９−グリシジルオキシアントラセンが完全に消費されていることを確認し、反応を終了した。反応液を室温まで冷却し、抽出溶媒として酢酸エチルを３０ｍｌ加え、この有機層を飽和重曹水で洗浄し、過剰のアクリル酸を除いた。次いで水で洗浄後、溶媒を減圧溜去すると、赤褐色の液体、９．８ｇが得られた。
【００６２】
液体クロマトグラフィーの分析で、アントラセン骨格を有するエポキシアクリレート化合物の異性体と思われる２本のピークが検出された。すなわち、９−（３−アクリロイルオキシ−２−ヒドロキシプロポキシ）アントラセンと９−（２−アクリロイルオキシ−３−ヒドロキシプロポキシ）アントラセンの二種の異性体である。液体クロマトグラフィーで分析したところ、異性体を合わせた純度は９６．４％であった。また異性体の比は２１．８％／７４．５％であった。
【００６３】
所望により、粗体を再結晶してほぼ優位な異性体のみからなる目的物を得ることもできる。すなわち、粗体をトルエン、２０ｍｌ、ヘキサン、１０ｍｌの混合溶媒から再結晶すると、淡黄色結晶、４．０ｇが得られる。液体クロマトグラフィーで分析したところ、異性体を合わせた純度は９８．９％であった。また異性体の比は６．２％／９１．７％であった。再結晶体の収率は３８．１％であった。
【００６４】
１Ｈ−ＮＭＲ分析によって、このものは、優位な異性体、９−（３−アクリロイルオキシ−２−ヒドロキシプロポキシ）アントラセンが主成分であることが分かった。
【００６５】
次に、上記の異性体混合物１．０ｇをシリカゲルカラムクロマトグラフィーによって分離精製した。溶離液として、酢酸エチル／ヘキサン（容量比、１．０／２．０）を用いた。溶出液を処理し、液体クロマトグラフィーおよび１Ｈ−ＮＭＲで分析したところ、溶出順位の最も早い成分は優位な異性体、９−（３−アクリロイルオキシ−２−ヒドロキシプロポキシ）アントラセン（ｍａｊｏｒ ｉｓｏｍｅｒ）であり、また二番目の溶出成分は、劣位の異性体、９−（２−アクリロイルオキシ−３−ヒドロキシプロポキシ）アントラセン（ｍｉｎｏｒ ｉｓｏｍｅｒ）であることが分かった。
【００６６】
＜９−（３−アクリロイルオキシ−２−ヒドロキシプロポキシ）アントラセン（ｍａｊｏｒ ｉｓｏｍｅｒ）の物理化学的性質＞
（１）融点：９４．４−９９．０℃
（２）質量分析：（Ｍ＋）３２２
（３）ＩＲスペクトル（ＫＢｒ、ｃｍ−１）：３５１０、３０５５、２９４０、１７１７、１６３５、１６２５、１５６０、１４０５、１３４２、１２９８、１２７８、１２００、１０９５、９７５、８４２、８０８、７４０．  
（４）１Ｈ−ＮＭＲスペクトル（ＣＤＣｌ３、２７０ＭＨｚ）：  δ＝８．１７−８．３２（ｍ、３Ｈ）、７．９０−８．０２（ｍ、２Ｈ）、７．４０−７．５２（ｍ、４Ｈ）、６．４２−６．５３（ｍ、１Ｈ）、６．１２−６．２８（ｍ、１Ｈ）、５．８４−５．９２（ｍ、１Ｈ）、４．３８−４．６１（ｍ、３Ｈ）、４．２１−４．３０（ｍ、２Ｈ）、３．０１（ｂｓ、１Ｈ）．
【００６７】
＜９−（２−アクリロイルオキシ−３−ヒドロキシプロポキシ）アントラセン（ｍｉｎｏｒ ｉｓｏｍｅｒ）の物理化学的性質＞
（１）黄色液体
（２）質量分析：（Ｍ＋）３２２
（３）ＩＲスペクトル（ｎｅａｔ、ｃｍ−１）：３４５０、３０６０、２９４０、２８８０、１７２０、１７０８、１６３８、１６２０、１５６０、１４０５、１３４２、１２９８、１２７７、１１９５、１０６０、９８０、８４０、８０８、７３８．
（４）１Ｈ−ＮＭＲスペクトル（ＣＤＣｌ３、２７０ＭＨｚ）：  δ＝８．１７−８．３２（ｍ、３Ｈ）、７．８８−８．０１（ｍ、２Ｈ）、７．３８−７．５０（ｍ、４Ｈ）、６．４７−６．６０（ｍ、１Ｈ）、６．１７−６．２３（ｍ、１Ｈ）、５．８９−５．９６（ｍ、１Ｈ）、５．４５−５．５８（ｍ、１Ｈ）、４．３２−４．５７（ｍ、２Ｈ）、４．１１−４．２２（ｍ、２Ｈ）、２．４７−２．５８（ｓ、１Ｈ）．
【実施例３】
【００６８】
＜９−グリシジルオキシアントラセンとメタクリル酸との反応によるメタクリル酸付加体の合成＞
窒素気流下、反応器に９−グリシジルオキシアントラセン５．０ｇ（０．０２５モル）、メタクリル酸２．７３ｇ（０．０３２モル）、触媒としてテトラブチルアンモニウムブロマイド、２７３ｍｇ、重合禁止剤としてＴＥＭＰＯ５ｍｇに、溶媒としてメチルイソブチルケトン４０ｍｌを加えた。この原料組成物を反応温度、１１０℃に保って３．０時間反応を行った。反応液の一部をサンプリングし、液体クロマトグラフィーで分析し、原料の９−グリシジルオキシアントラセンが完全に消費されていることを確認し、反応を終了した。反応液を室温まで冷却し、抽出溶媒として酢酸エチルを２０ｍｌ加え、この有機層を飽和重曹水で洗浄し、過剰のメタクリル酸を除く。次いで水で洗浄後、溶媒を減圧溜去すると異性体混合物として黄褐色の固体、一部液体、６．０ｇが得られた。
【００６９】
液体クロマトグラフィーの分析で、アントラセン骨格を有するエポキシアクリレート化合物の異性体と思われる２本のピークが検出された。すなわち、９−（３−メタクリロイルオキシ−２−ヒドロキシプロポキシ）アントラセン（ｍａｊｏｒ ｉｓｏｍｅｒ）と９−（２−メタクリロイルオキシ−３−ヒドロキシプロポキシ）アントラセン（ｍｉｎｏｒ ｉｓｏｍｅｒ）の二種の異性体である。液体クロマトグラフィーで分析したところ、異性体を合わせた純度は９６．６％であった。また異性体の比は７６．７％／１９．９％であった。
【００７０】
所望により、粗体を再結晶してほぼ優位な異性体のみからなる目的物を得ることもできる。すなわち、粗体をトルエン、２０ｍｌ、ヘキサン、１５ｍｌの混合溶媒から再結晶すると、淡褐色結晶、３．０２ｇが得られる。液体クロマトグラフィーで分析したところ、異性体を合わせた純度は９７．８％であった。また異性体の比は１１．５％／８５．８％であった。再結晶体の収率は４３％であった。１Ｈ−ＮＭＲ分析によって、このものは、優位な異性体、９−（３−メタクリロイルオキシ−２−ヒドロキシプロポキシ）アントラセンあることが分かった。
【００７１】
上記に得られた異性体混合物、０．７ｇをシリカゲルカラムクロマトグラフィーによって分離精製した。溶離液として、酢酸エチル／ヘキサン（容量比、１／３）を用いた。溶出液を処理し、液体クロマトグラフィーおよび１Ｈ−ＮＭＲで分析したところ、溶出順位の最も早い成分は優位な異性体、９−（３−メタクリロイルオキシ−２−ヒドロキシプロポキシ）アントラセンであり、また二番目の溶出成分は、劣位の異性体、９−（２−メタクリロイルオキシ−３−ヒドロキシプロポキシ）アントラセンであることが分かった。
【００７２】
＜９−（３−メタクリロイルオキシ−２−ヒドロキシプロポキシ）アントラセン（ｍａｊｏｒ ｉｓｏｍｅｒ）の物理化学的性質＞
（１）融点： ６６．７−６９．１℃
（２）質量分析：（Ｍ＋）３３６
（３）ＩＲスペクトル（ＫＢｒ、ｃｍ−１）：３４５０、３０５５、２９４０、１７０８、１６８２、１６３８、１５９０、１５８０、１４４０１４１０、１３３８、１３０５、
１２８５、１１７５、１０８３、９３８、８８３、８１０、７２０、６９５．
（４）１Ｈ−ＮＭＲスペクトル（ＣＤＣｌ３、２７０ＭＨｚ）：δ＝８．２３−８．３６（ｍ、３Ｈ）、７．９２−８．０４（ｍ、２Ｈ）、７．３８−７．５１（ｍ、４Ｈ）、６．１８（ｄ、１Ｈ）、５．６２（ｄ、１Ｈ），４．４８−４．６２（ｍ、３Ｈ）、４．２２−４．３２（ｍ、２Ｈ）．２．９５（ｂｓ、１Ｈ）、１．９８（ｓ、３Ｈ）．  
【００７３】
＜９−（２−メタクリロイルオキシ−３−ヒドロキシプロポキシ）アントラセン（ｍｉｎｏｒ ｉｓｏｍｅｒ）の物理化学的性質＞
（１）淡黄色液体
（２）質量分析：（Ｍ＋）３３６
（３）ＩＲスペクトル（ｎｅａｔ、ｃｍ−１）：３４５０、３０５５、２９３０、１７１８、１６３８、１４４０、１４１８、１３４２、１３２０、１３００、１２９８、１１６５、１０９０、１０４２、９４２、８７８、８４０、８１０、７３８．
（４）１Ｈ−ＮＭＲスペクトル（ＣＤＣｌ３、２７０ＭＨｚ）：  δ＝８．２０−８．３５（ｍ、３Ｈ）、７．９４−８．０４（ｍ、２Ｈ）、７．３９−７．５２（ｍ、４Ｈ）、６．２８（ｄ、１Ｈ）、５．６８（ｄ、１Ｈ）、５．４４−５．５５（ｍ、１Ｈ）、４．３７−４．５３（ｍ、２Ｈ）、４．１８（ｔ、２Ｈ）、２．２４−２．３７（ｍ、１Ｈ）、２．０５（ｓ、３Ｈ）
【００７４】
実施例２における主たる生成物である９−（３−アクリロイルオキシ−２−ヒドロキシプロポキシ）アントラセン及び実施例３における主たる生成物である９−（３−メタクリロイルオキシ−２−ヒドロキシプロポキシ）アントラセンの屈折率を測定したところ、ｎＤ＝１．６５２及びｎＤ＝１．６４９であり、１．６を超える高い値を示した。このことより、本発明のアントラセン骨格を有するエポキシアクリレートは高い屈折率を示す工業的に有用な化合物であることがわかる。